(57)【要約】      （修正有）【課題】乾電池のような手軽さで使用でき、再生できるような簡易なシリコン系のような電池を開発する。【解決手段】身近な手軽に手に入る安価な酸化チタン２や酸化亜鉛４という半導体を使って、ヨウ素の電圧を生じさせる力を利用し、塩３の作用もあり、簡単にその半導体をＰ型、Ｎ型半導体の発電のような発電できるものにしました。そのような安価な、手軽な電池を実現しました。Ｐ型、Ｎ型半導体の発電は、マンガン乾電池のように消耗しない発電で、Ｐ型、Ｎ型半導体の発電のようの発電のものにしましたら、熱などで、再生する、発電する電池になりました。【選択図】図１
2013118144.tif 000002
【特許請求の範囲】
【請求項１】
電池の材料や仕組みは、材料に半導体を用いて、添加物を加え、ヨウ素を使用す          ことでそれらの半導体に、Ｐ型半導体、Ｎ型半導体のような発電作用を簡易に実施する
ことを特徴とする電池。
【請求項２】
プラス極、マイナス極に金属、導電性ガラス、導電性プラスチックのいずれかが使用されていて、プラス極の電池の内側に酸化チタンの層があり、マイナス極の電池の内側に酸化亜鉛の層があり、この両方の間に塩の層があり、プラス極、マイナス極の間に、これらの３層が形成されていることを特徴とする電池。
【請求項３】
プラス極、マイナス極に金属、導電性ガラス、導電性プラスチックのいずれかが使用されていて、プラス極の電池の内側に酸化亜鉛の層があり、マイナス極の電池の内側に酸化チタンの層があり、この両方の間に塩の層があり、プラス極、マイナス極の間に、これらの３層が形成されていることを特徴とする電池。
【請求項４】
請求項２、３に記載のいずれかの電池内の３層の酸化チタン層、塩の層、酸化亜鉛の層の各層は、ヨウ素とヨードチンキとヨウ化化合物とでんぷん性の糊が配合されていることを特徴ととしている電池。
【請求項５】
請求項２、３、４に記載のいずれかの電池内の３層の中で、金網が配置、又は、配線されていることを特徴としている電池。
【請求項６】
請求項２、請求項３、請求項４に記載のいずれかの電池で酸化チタン層、酸化亜鉛の２層にホウ素が添加されている電池。
【請求項７】
請求項２、３、４、５に記載のいずれかの電池で、酸化チタン層、塩の層、酸化亜鉛の層の各層に、黒鉛、炭、あるいは、そのいずれかが添加されている電池。
【請求項８】
電池内に半導体とヨウ素と塩と金網を用いることで、温度、熱、光、摩擦、磁場、添加物、電流、電圧の作用で発電もする電池。
【請求項９】
多機能端末、ロボット、除雪のための電熱線、家電製品、パソコン、車において、それらの機器の動作による作用を利用して発電している請求項７に記載の電池。
【請求項１０】
ゴミ焼却場や火力発電所の発熱を利用して発電する請求項７に記載の電池。
【請求項１１】
請求項１から７までのいずれかに記載の電池で、色素増感太陽光発電もしている電池。
【請求項１２】
請求項１から１０までのいずれかに記載の電池で、Ｐ型半導体、Ｎ型半導体のような発電を半導体とヨウ素と塩と、又は、金網も使って簡易に実施している電池の製造方法。
【請求項１３】
ヨウ素とヨウ化化合物とでんぷん性糊を用いて、酸化チタン、酸化亜鉛やその他の半導体にＰ型、Ｎ型の半導体のような作用を簡易に実現させる部品
【発明の詳細な説明】
【技術分野】
【０００１】
本発明は、電池及びその製造方法に関するものであり、手軽に手に入る半導体を用いて、ヨウ素を使
って、Ｐ型、Ｎ型半導体のような発電する電池を簡易に制作するものである。
【背景技術】
【０００２】
乾電池は手軽で便利であるが、消耗品で交換がいる。シリコン系太陽光発電の電池は、実施するには、
高価である。安心して、安く、手軽に消耗しないような電池が、期待されている。又、再生できる電
池の実用化が多くの人々から今必要とされています。
【先行技術文献】
【特許文献】
【０００３】
特許第４７６７９７８号  発明の名称（アルカリ乾電池）
特許第４７３９７０７号  発明の名称（セパレータおよびアルカリ乾電池）
特許第４７２１８１３号  発明の名称（アルカリ乾電池の製造方法）
特許第３９１３０１３号  発明の名称（積層形マンガン乾電池）
【非特許文献】
【０００４】
特開  ２００９−８１０４６  発明の名称（三極ニ層型光二次電池）
特開２０１１−４０６５９  発明の名称（電子素子及びその製造方法）
【発明の概要】
【発明が解決しようとする課題】
【０００５】
乾電池はマンガン乾電池、アルカリ乾電池、オキシライド乾電池、さらにエポルタ乾電池という商品
名の乾電池もありますが、性能アップしたとはいえ、それらには寿命がある。ニッケル水素電池とい
う充電できる電池もありますが、単３、単４として、用いられる時、充電の手間がいる。リチウムイ
オン電池もパソコンなどで使用されていますが、消耗品である。
再生可能のシリコン系の太陽光発電の電池は、現在安価で庭先のソーラーライトとして、市販されて
いますが、ある程度の高出力になると、真空という製造工程や高価な原材料を用いているため、高価
にならざる得ない。色素増感太陽光発電も研究されていますが、出力が出ない為、まだまだ実用化に
はいたらない。酸化鉄を使用した太陽光発電もありますが、同じく出力がでない為、実用化にはいた
っていません。
現時点で一般家庭でも普及しつつある２０年近くも再生するシリコン系太陽光発電の電池が、真空状態での製造で高価ですが、そのような発電が、乾電池のように、安価な材料で、簡易な方法で、安価の値段で市販される手軽な電池として作り出せないものか。
本発明は、この課題に解決策を見出しました。
【０００６】
課題を解決した理由の説明の前に、特開  ２００９−８１０４６の発明の名称（三極ニ層型光二次
電池）は、夜間も発電するとして蓄電もする色素増感太陽光発電として、３極を用いるけれど、そこ
で用いられている金属メッシュの極がなくとも、本発明では、今までどうりの２極で光なくとも発電
し、さらに簡単構造、安易な作りで、実用化できる高出力をすでに、実証した。
又、特開２０１１−４０６５９の発明の名称（電子素子及びその製造方法）も公開の特許明細書の中
で、解決手段として、明細書どうり記載しますと、―第１の半導体層と第２の半導体層とを接合させ
て形成したＰＮ接合を備えた電子素子及びその製造方法において、第１の半導体層を希土類鉄酸化物
で形成した有機半導体層とする。―とありますが、現時点、実用化できるほどの高出力を出していな
いし、その製造工程が実施難解です。おそらく、実施難解な発明では、いくら、研究を続けても、高
出力は出ない。
本発明は、簡易な方法により、発電も出来る多機能の電池を実現した。これは、今までになかった新
しい発想から生み出されたもので、特開  ２００９−８１０４６の発明の名称（三極ニ層型光二次電
池）や特開２０１１−４０６５９の発明の名称（電子素子及びその製造方法）を真似るや、それらの
概念からは、到底考えるものではない。
【課題を解決するための手段】
【０００７】
前記の課題の解決策は、それは、Ｐ型半導体、Ｎ型半導体を用いたシリコン系太陽発電のような発電
をもっと手軽に簡単にして、乾電池の中に作り出すことでした。それは、それを、高価なシリコンで
はなく、乾電池で使用されているような安い材料を使い、製造工程で真空状態を必要とせず難しくな
い製造方法を用いて、安価な電池として市販されることです。
電池の中味を安価な半導体というものにすることで、今までの乾電池を画期的なものに変えられると
考えた。
【０００８】
そう本発明者が考えた訳を、まず記載したい。
本発明者は、１９８６年頃、今から２５年前ほどに、電気製品を作る会社で、ファクシミリのプリン
ト基板の実装を人の手でする仕事をしていて、セラミックスコンデンサーをプリント基板上の部品の
一つとして、実際の我が手に持つことよくありました。
それから時を経て、数年前から、色素増感太陽光発電を研究することになり、そこで、使用するチタ
ンを多くの研究者が薦める発電を多く発生させるといわれているアナターゼ型の高価なチタンを用い
ること考えなかった。陶芸用として使用されている安価な陶芸用酸化チタンや安価な陶芸用酸化亜鉛
を色素増感太陽光発電で使用することを思いつき、それを実験に用いたのです。実際の部品としての
セラミックスコンデンサーは、磁器のような作りで、本発明者はそのことを前記の過去の仕事から知
っていて陶芸用のチタンは、電気的に使用出来ると判断した。又、陶芸用チタン、亜鉛故に、これら
のチタン、亜鉛は、焼かれることを前提としていて、高温に耐えうる耐熱性を持ち、かつ、セラミッ
クスコンデンサーは、（電気を溜めるような役目で用いられていると思うが）プリント基板上で半永久
的に使用されているので、電池の中の部品にしても、同じような使用の仕方の時は、消耗しないこと
に着目したのです。それは、つなわちそれらを半導体のように用いることでした。マンガン乾電池や
アルカリ乾電池のようには、亜鉛を用いないことです。そのような亜鉛の用い方は、放電することで、
亜鉛を消耗させ、公知の廃棄の道をたどるからです。チタンも同じです。商品名エポルタ乾電池も正
極に二酸化マンガン、黒鉛、オキシ水酸化チタン、負極に亜鉛を使っていますが、はやり、それらも、
費され破棄される用い方です。
【０００９】
本発明者の前記のプリント基板の人の手による実装の仕事で、多数のトランジスターが一個の小さな
ＩＣに出来、多数のＩＣが一個の小さなＬＳＩに出来ることも、本発明者は、知っていて、電池とし
て高出力にしても、それらの半導体のようにチタン、亜鉛を用いると、電池の外観は、大きくならな
い、そう予想し、実験すると、電池を２分の１づつ、半分の大きさに２度小さくしても、おなじ電流
を流せること実証しました。それは、電池の材料を変えたり、電池の材料の量を多くしたりすのでは
なく、微量の添加物の使用量を調整することで、可能でした。さらに電池を高出力にしたので、正比
例するかのようにそれに応じて電池の外観が大きくなるそんな概念ではありません。
ここまで、記載しました時点で、本発明者が特開  ２００９−８１０４６の発明の名称（三極ニ層型
光二次電池）や特開２０１１−４０６５９の発明の名称（電子素子及びその製造方法）や先行技術文
献として記載の特許されている乾電池の４つの公開された特許情報とは、無関係であり、なにかをそ
れらからヒントを得たのではないこと、理解してもらえると思います。シリコン系太陽光発電とも別
の概念の本発明です。本発明は、本発明者が経験したプリント基板の人の手による実装から、本発明
の本電池を電子部品のようにとらえていることにあるのです。だからこそ、本発明は、ＩＣのように
無限大に発展し、実施される可能性があります。本電池は、半導体が温度、熱、光、磁場、摩擦、添
加物や添加物の量、電流、電圧などの影響で、電気的に変化する
性質をもつように、本発明は、同じ性質をもち、それが、温度である熱という外部の力で、発電も出
来る電池の実施を可能にしました。本電池にライターなどの火で熱を加えると、それで発電します。
太陽光という光でも発電します。これは、色素増感太陽光発電に応用できます。色素増感太陽光発電
は、同じ酸化チタンを光触媒として用いているからです。本発明者が色素増感太陽光発電で光触媒に
陶芸用酸化チタンを用いることを思いついたことから、始まっています。
ですから、発電もでき、多機能な使用方法がある本発明の電池やその製造方法は、今まで存在しなか
った画期的な電池、及びその製造方法です。
【００１０】
本発明の電池がどのような構造で実施されているか、記載する前に、実験で得た電流と電圧のデータ
を示します。
本発明の電池は、縦４．５センチ、横６．５センチ、プラス極とマイナス極の幅（高さにあたる）２
ｍｍか３ｍｍの四角形の薄い板状にした場合、テスターで電流は１２０ｍＡから１４０ｍＡを示し、
電圧は約１Ｖを示し、その電池を半分の大きさに小さくして、縦４．５センチ、横３．５センチで同
じくプラス極とマイナス極の幅（高さにあたる）２ｍｍか３ｍｍの四角形の薄い板状で、テスターで
電流は同じく１２０ｍＡ，電圧は少し下がる程度です。さらにその電池を半分の大きさに小さくして、
２．５センチ、横２．５センチの同じプラス極とマイナス極の幅（高さにあたる）２ｍｍか３ｍｍの
四角形の薄い板状の電池にしても、これは１０円玉とほぼ同じ大きさで、面積は切手では１０円切手
ほどの大きさですが、同じ１２０ｍＡの電流を示します。電圧は、さらにすこし下がりますが。
これは、この小さな電池を８個直列に繋げると（約１０円切手を縦、横４個づつ並べた大きさ）縦、横各１０センチで１２０ｍＡ×８個＝９６０ｍＡの電流を出せ、電圧は１Ｖ×８個で６Ｖから８Ｖです。単３乾電池で１０００ｍＡ，１．５Ｖですから、単３乾電池と同じ電力になります。つなわち縦、横各１０センチほどの２ｍｍの薄い板状の電池で、単３乾電池ほどの十分実用化できる力を持ちます。電池を半分づつ２度小さくしても１２０ｍＡの電流を示すのは、使用の材料を変えたからではなく、添加物などのその他の比率を工夫しているからです。トランジスターにもなる半導体は、添加物により電気的変化をすることを利用し、実験で、添加物の量を調整し、色々と実施した結果です。この実験でこの小さな電池を１時間テスターに&#32363;いだままにして、１２０ｍＡ，約１Ｖから電流、電圧の下がる変化を観察し、１時間後電流が３０ｍＡほど下がるのを確認し、この実験をその日は終えました。
【００１１】
この実験データーは、最良のものではなく、もうこれで実用化できる出力が出せるとこの時に判明した時点で、この実験はその日は、止めました。本来、乾電池のように使い切ったら、破棄するのが、電池の役目だからです。又、この電池が、半導体は温度で影響を受け温度が上昇すると電気伝導性がそれにつれ増加するという公知の事実から、熱などで本当に発電できるようになるのかの後日に実験も予定していたからです。
ですから、さらなる改良でもっと、電流、電圧は、効率よく出来る余地は十分あります。
繰り返しますが、この実験データーは最良のものではなく、さらなる電流、電圧の数値の向上は十分可能です。本発明者が、私は、発明をした！とはっきりと始めて実感した時の実験データーで、実用化にむけての登り始めた階段の第一歩にすぎないのです。
また、後に記載しますが、簡易な方法で半導体にＰ型、Ｎ型の作用をもたせるのに成功したのには、ヨウ素の使用があり、ヨウ素の存在が課題の解決策に必要不可欠で、昇華性のあるヨウ素をいかにして、気化で喪失しないように保持するかが重要事項です。
【発明の効果】
【００１２】
本発明により、従来、製造工程が難しいとされていたシリコン系の太陽光発電で使われているＰ型、Ｎ型の半導体による発電が安価で、簡易な方法で電池内で、実施できるようになりました。再生可能の太陽光発電の電池などでない限り、電池は、消耗するものです。でも、この電池は、再生可能の部分を有しています。光、熱などで、発電することです。半導体の特性を、本発明の電池は有しているからです。ですから、機器の使用で機器は発熱するものですが、その機器の発熱をこの本発明の本電池で発電に利用し、さらに、この電池を改良すれば、その機器の電源となりえ、循環型のエネルギーの社会が構築されるでしょう。
【図面の簡単な説明】
【００１３】
【図１】実施例２の断面図  （イ）電池内の３層を示す。（ロ）電池内の３層に金網あり                        （ハ）電池のプラス極を導電性ガラスにして、太陽光発電の電池に使用
【図２】本発明の電池の平面図  縦４．５センチ  横３．５センチ  高さ３ｍｍほど
【図３】本発明の８個の積層電池の断面図  電池の上部が下部に下がって極と接触し電気が発生
【発明を実施するための最良の形態】
【００１４】
本発明の電池の構造をこれから、実施例１として、現実に実験で実施されたことを記載します。
実施例１として、本電池の材料や仕組みは、半導体を用いて、添加物を添加し、その半導体にヨウ素を加え使用することで、それらの使用される半導体にＰ型半導体、Ｎ型半導体のような発電作用を簡易に容易に実現させた電池のその実施例です。この実施例１の電池の構造は、例えばプラス極、マイナス極となる２つの物（金属や導電性ガラス、導電性プラスチックなど）の板状の間で、板状の上に半導体にヨウ素と添加物を加えてプラス極、マイナス極の上に、あるいは、電池内の別の所で層のようにその半導体を配置し、その用いた半導体が難しい製造工程なくともＰ型、Ｎ型の半導体のような発電を手軽にしていた発見があるのです。色々なあらゆるそれらの半導体、色々な添加物を用いた、又、違った電池内の構造にしました場合でも、多くの条件下で、本実験では、生じる電流、電圧の差はあっても、発電をすることを確認できたのです。
【００１５】
半導体のシリコンにホウ素を添加物として微量に加えることで、Ｐ型半導体に出来ることは、公知のことです。
又、シリコンにリンを添加することでＮ型半導体にすることも公知です。でも、本発明では、ホウ素やリンの添加物以外の添加物でも添加することで半導体のように発電できました。又、手軽な半導体の一例として、陶芸用酸化チタンや陶芸用酸化亜鉛を挙げましたが、それ以外の半導体の使用でも、Ｐ型、Ｎ型の半導体による発電のような発電をするのです。その半導体も純度は、あまり問題ではないのです。さらに用いる半導体や添加物は、物名を限定や特定できるような限られたものではなかったのです。半導体や添加物の使用の比率もアバウトで、十分発電出来るもので、アバウトな曖昧な比率の半導体や添加物の使用で、アバウトな電池の構造でも、そのつど、実施や実験で発電を確認するのです。したがって、本発明は、半導体は、実施例２で、１例として陶芸用酸化チタンや陶芸用酸化亜鉛を記載していますが、それらに限定していません。添加物もホウ素を１例として記載しますが、これも１例に過ぎず、添加物もホウ素でなければ、Ｐ型半導体に出来ない訳ではないのです。さらに電池の構造も限定されるものではないのです。本発明では、多くの実施がなされ、実施例は、無数に存在します。
【００１６】
ただ、いつの実施でも、実験でも、ヨウ素を用いていて、ヨウ素が電子を動きやすくしたり、電圧を半導体に与えている、生じさせている、ことでした。ヨウ素の使用で半導体の純度も重要ではなくなり、色々な半導体が簡易な方法で、つなわち、ヨウ素を用いることで、多くの条件下で、多くの製造方法で、Ｐ型、Ｎ型の半導体のような特性を発揮させることです。もちろん、炭素やホウ素の添加物の添加の量により、Ｐ型、Ｎ型の半導体の作用に影響をすることや発電力が大きく左右されることも、実験結果から確認しています。添加物を多く入れすぎると、発電力が低下することも観察しています。添加物の量により左右されるこの実験結果は逆に本素電池が半導体の特性を表しているともいえます。でも、いかなる場合でも、本発明では、ヨウ素を用いると、半導体の純度が重要ではなくなり、半導体の製造工程で必要とされる、不純物など他のもの一切混入させない為のクリーンルームの使用や、真空の製造工程という難しい条件下のみ製造は、本発明の実施においては、不要になったのです。それは事実です。
その為、請求項１では、半導体は、半導体とし、添加物は、添加物とし、具体的物質名はヨウ素だけを明記しています。
実施例１で、半導体、添加物のあらゆるそれらの類のものが、色々な電池の構造で現実に実施され、それなりの発電を確認しているからです。ヨウ素という物質名以外の個別の物質名は限定せず、材料や添加物の比率も限定せず、その電池の構造も限定していません。
請求項１では、このことを請求しています。多くの実施例が可能だからです。
【００１７】
下記のところで、実施例２で、一つの実施例として、具体的な物質名やある程度の使用される材料の比率や一つの特定された電池の構造を示しますが、それは、電池を半分に小さくしても前記の１２０ｍＡの電流を始めて確認した状態の電池です。これで、わたくしの電池は実用化できると確信した電池の状態を表しているだけのものです。まだまだ、本電池は、今後改良されるものです。実験や実施のデーターは今後さらに数値が効率化されるものです。ですから、本発明は、それらの数値や、実施例２に限定や特定できるものではないのです。ですから、この段落でも今の所、本電池の構造について明記はしていません。本電池は広範囲な使用目的に応じられる為に、使用目的が、一つに定まり明確にできる時には、それにつれ、半導体、添加物、それらの比率や電池内の構造も最適なものが出せるでしょうが、そうでない限り、使用目的によりそれらが大きく変化するからです。逆に本発明では、実施例はこれですと一つを特定できないものです。本発明者により多くの実験がなされ、その実験結果や多く実施でそのような結果が出たのです。ヨウ素を使用する限り実施例１どうりのアバウトで発電します。
本発明は、電池の中味や材料に半導体にヨウ素を用いることで簡易にＰ型、Ｎ型半導体による発電のような発電を手軽に実施しえることに成功し、それを実証したことにあります。熱という温度の外的力でも発電でき、光でも発電でき、摩擦でも発電でき、それは、半導体のもつそれらの特性を生かしているからなのですが、多機能な電池としてその作用は色々な所で実用化出来る事を発明したのです。
【００１８】
その多機能性につき、説明をします。
トランジスターは公知のことでは、電気的オン、オフのスイッチの役目と電気的信号を増幅させる役目があります。
段落（００１０）で記載しました１２０ｍＡの電流を確認したその小さな電池の体積を半分づつさらに小さく変えた実験の時、初めは、電池の周囲の四方を粘着テープで張り合わせ鉄製のグリップで挟んで、テスターで計っていた。でも、どういう訳かその時、テスターは、０．０３ｍＡのようなごくわずかな電流しか流れていないことを示した。そして、鉄製のグリップをはずすと、一気に電流が多く流れたのです。まあ、鉄製のグリップに発生した電流が流れた為と考え、問題視しませんでした。しばらくして、この時は、マイナス極にアルミ板を使っていたのですが、そのアルミ板になにげなく、同じ別のアルミ板を接触させると、又、テスターの電流が切れたようにゼロになった。その別のアルミ板を電池のアルミ板から離すと、驚いたことに、又、一気に電流が多くながれたのです。電池にアルミ板を離したり、接触されるたびに、電流が切れたり、流れたりを繰り返し、スィッチのように電池がなっていることに、気付いたのです。まるで、トランジスターのような電気的スィッチの役目を示したのです。
【００１９】
又、ティシューペーパーで電池の同じそのマイナス極のアルミ板をふくたびに、電流が大きく流れるのです。それなら、この電池のアルミ板に摩擦を与え続ける限り、大きな電流が得られるのか。これにも驚いたのですが、まぁ、半導体の特性を示しているとその時は深くは考えなかったのです。本発明者は、色素増感太陽光発電でこの電池を用いられないかと実験していたので、再生できる電池は、喉から手がでるほど欲している物でした。だから、翌日、まさか、熱でもこの電池は再生するのかもしれないと思い、テスターを電池にあてつづけて電流が５ｍＡまで下がったことで、この電池のマイナス極のアルミ板にライターの火をあてると、一気に電流は２０ｍＡまで、上昇したのです。その火を電池から離すと、又、直ちに電流は下がり、火をあてると、はやり電流が上昇するを、はっきりとこの電池は繰り返すのです。
【００２０】
念の為、半導体の電池とは別のマンガン乾電池のような電池も試作していたので、これも同じように電池のマイナス極がアルミ板のもので、これにライターの火をあてても、またく、テスターに変化はなく、電流は流れませんでした。半導体を応用しようと作られたこの電池にしか、熱による電流の再生は見られなかったのです。小さな電流でしたが２０ｍＡの電流の上昇を見た所で（この時の電池の大きさは、縦４．５センチ、横３．５センチ、高さ３ｍｍ）電池のアルミ板に火をあてることは、止めました。この電池に使用されている半導体は、火をあてたマイナス極側に陶芸用酸化亜鉛、プラス側に陶芸用酸化チタンをこの時は使用していて、共に、陶芸用なので、高温に焼かれるように出来ていて、アルミ板もアルミの鍋をいつも台所で火にかけて使用されるもので、これらを用いた本電池は、耐熱であること知っていたからです。一定の温度をこの電池に与え続ける限り、一定の電流を再生しつづけるをもう実証したのです。
【００２１】
大きな想定ですが、ゴミ焼却場や火力発電所の熱を利用して、別の原理のこの発電をこの電池で実施し得るのです。アップル社の多機能端末のアイホーン４Ｓ（総称は、多機能端末）は、常に電源がオンの状態で使われるので、そのアイホーン４Ｓの内部で発熱があるのなら、その発熱で発電するこの電池も使用可能です。あるいは、ロボットの例えば、手の部分を動かす為のモーターには、磁場や摩擦が発生しているので、それをこの電池に利用して、この電池で再生された電力をさらにモーターの電力にする。循環型エネルギーの完成です。雪国の屋根に除雪機能の電熱線を一部に貼り、その電熱線で生じる発熱を、電熱線の下部に本電池を配置することで熱で発電させ、生じた発電は、電熱線の電源にする。家電製品やパソコン、車にも、それらの色々な作用から発電しえます。
このような用い方、実施の仕方も考えられるので、それにつれ、電池内の半導体の個別名や具体的な最適の数値や電池の構造は大きく変化することわかっているので、実施例１にあるように、請求項１のようにアバウトで、数例でも実施例を具体的に特定できるものではないのです。使用目的により、多数の実施例が、実施されるからです。
【００２２】
本発明の電池は、驚くように、半導体のもつ温度や熱、光、磁場や添加物、電流、電圧に影響を受け、電気的に変化する特性を、はっきりと表したので、発明の名称に発電可能の多機能電池及びその製造方法といたしました。そして、それは、トランジスターと同じ原理のＰ型半導体、Ｎ型半導体の発電によるものであること、判明したのです。本発明者も実験しているマンガン乾電池のような作りの電池では、このような特性はありません。
【実施例１】
【００２３】
実施例１として、本電池の材料や仕組みは、半導体を用いて、添加物を添加し、その半導体にヨウ素を加え使用することで、それらの使用される半導体にＰ型半導体、Ｎ型半導体のような発電作用を手軽に容易に実現させた電池の実施例です。
【実施例２】
【００２４】
電池を前回の実験より半分の大きさに小さくして、縦４．５センチ、横３．５センチ、プラス極とマイナス極の幅（高さにあたる）２ｍｍか３ｍｍの四角形の薄い板状の電池（図１，図２）にしても、テスターが電流は前回と同じく１２０ｍＡ，電圧は１Ｖより少し下がる程度を示した時の電池の状態の実施例を表しているにすぎないのである。
この時の電池の構造は（図１）平板状の電池の光りを受ける側を上部、表面として、１ｍｍほどの厚みの金属、１例として銅板（図１の１）を使用し、銅板の内側に、ヨウ素（和光純薬製）とでんぷん性の糊などと混じられた陶芸用酸化チタン（一般的に市販されているもの、）が１ｍｍにも満たない薄い層（図１の２）で存在し、すぐ、その下には、同じヨウ素とでんぷん性の糊などと混じられた塩の１ｍｍにも満たない薄い層（図１の３）が存在し、さらにその下の最下部には、電池の裏面になるのですが、１ｍｍほどの厚みのアルミ板（図１の５）が用いられ、そのアルミ板の上に同じヨウ素とでんぷん性の糊などと混じられた陶芸用酸化亜鉛（一般的に市販されているもの、））の１ｍｍにも満たない薄い層（図１の４）が存在する。構造的には、上部は金属、１例として銅板、下部は金属、１例としてアルミ板の間に、３層（図１）が作られている。この３層は、ヨウ素と糊などで混ざられた固体に近い層で上から酸化チタンの層、塩の層、酸化亜鉛の層である。上下の金属板が貼り合わさった間に固体に近い３層あるこの電池の厚みは３ｍｍ未満である。
この３層は、本発明者は、わかり易くするため、部品Ａ（図１の２，３，４、の層の中の混合物）となずけています半液体状のもので、酸化チタン、塩、酸化亜鉛を別々の容器に分けて、その容器の中で部品Ａと混ぜてそれで３層にしているのですが、その部品Ａとなずけられた内容物は、下記の通りです。
【００２５】
―部品Ａの内容物―これは、絶対量ではなく、このような数値の前後の実施可能な割り合いです。
ヨウ素（和光純薬製）  ３ｇから５ｇ
ヨードチンキ？    ５ｇ
でんぷん性糊      １２ｇ
水（ヨウ化化合物、（和光純薬製）、少量を混ぜている）  １ｇ
レモン汁  （クエン酸でも可能）１ｇ
以上のものをよく混ぜたものを部品Ａとしています。ただし、この数値はアバウトです。いつでも、今後変えうるものです。
【００２６】
この部品Ａ（図１の２，３，４、の層の中の混合物）は、ヨウ素が昇華しやすい為、でんぷん性糊の内部にヨウ素を封じ込めようと本発明者が独自に考え付いた方法で、かつ、ヨウ化化合物とヨウ素で酸化還元できるようにしています。酸化還元のための最良のヨウ素とヨウ化化合物の比率は、まだ、よくわかっていないので応用すこと出来、その比率は、電池の持続性のため、今後の課題でもあります。ただし、部品Ａ（図１の２，３，４、の層の中の混合物）や、その量的相対関係は、多くの実験の結果から、生み出された、間違いのない数値です。
部品Ａと同体積の酸化チタン、同体積の塩（青い海という商品名）、同体積の酸化亜鉛を３つの別々の容器に入れ、その容器の中で混ぜ合わせて、３層（図１）に塗り重ねています。その３層を上は金属、１例として銅板（図１の１）、下は金属、１例としてアルミ板（図１の５）で上下をはさんだ構造の電池（図１）です。
添加物として、ホウ素が重要で、酸化亜鉛のほうに少し酸化チタンより多く微量のホウ素をいれています。酸化チタンのほうにもホウ素をいれますが、どちらに多くのホウ素を入れるほうが良いのか、まだ、はっきりとは、わかっていません。酸化チタンの方に多めにホウ素をいれることもあります。塩には、ホウ素はいれません。
このホウ素の入れる差、微量ですが、この差が、Ｐ型、Ｎ型の半導体を作ると考えて、故意にホウ素の添加量に差をつけています。電気を通し易くするため、備長炭を粉にしたものを酸化チタンの方に微量多めにいれ、塩と酸化亜鉛には同量の少しの備長炭の粉を入れます。
備長炭の粉を多く入れると、逆に発電しにくいようです。
【００２７】
部品Ａの中で固体の粒状のヨウ素はヨードチンキで溶かし、糊と混ぜるのですが、多くの粒状の固体の小粒の玉のようなヨウ素を玉のまま、３層に入れるほうが、発電効率が良いのです。固体のままのヨウ素は、濃いヨウ素の濃度で、このヨウ素が半導体である酸化チタン（図１の２）と酸化亜鉛（図１の４）に電圧を生じさせているからです。混ぜられたヨウ素の電圧を生じさせる力で、酸化チタンと酸化亜鉛が塩（図１の３）を介して、Ｐ型、Ｎ型の半導体のもつ特性を、はっきりと表します。
【００２８】
本発明では、さらに塩と酸化亜鉛との層の間に８０メッシュの金網（図１の（ロ）の６）１例としてステンレスをいれます。もっと粗い金属メッシュももちいたりしていて、逆に１００メッシュのさらに細かい金網で実験することもあります。８０メッシュは限定していません。ただ、金網（図１の（ロ）の６）を配置することで、電流の１２０ｍＡは出しています。この金網がなくとも、１２０ｍＡの電流は一瞬は出せるのですが、一瞬で下がるようなところがあります。金網とヨウ素が、触れ合って、ヨウ素がその金属から自由電子を出させているような所があり、その金網（図１の（ロ）の６）はただ、その層の間に配置するだけの時も、プラス極の銅板（図１の１）、マイナス極のアルミ板（図１の５）からみの虫グリップで配線しても、電力が出ない時もあり、その時は、片方は極から片方はその金網（図２の４）にみの虫グリップを配線したりしていて、電流を取り出しています。でも配線はほとんど、２箇所でしていて、プラス極、マイナス極、金網（いろいろな導電性素材を実施していて、金属、導電性ガラス、導電性プラスチックを使用し、銅板、アルミ板、ステンレスの金網は、理解し易くする為、１例をあげたにすぎない、実施例２もいつもこの特定で実施するわけではない、他の材質にしましても、あまり変化はありません）の三箇所を色々配線（図２）しましても、今だかって、特別に出力が向上した事実はありません。ほとんど、２ヵ所を配線している状態です。ただ、金網（図２の６）の左右の両端をみの虫グリップで&#32363;ぐことをしたりします。これは、金網にながれている電流を出来るだけ、外部に失わないよう、電池の左右からはみだしている金網の両端を配線して、生じた電流を金網内で循環させようとしているからです。でも、この配線は、まだ、明確な効力が確かめられず、その作用や、必要性ははっきりとは、判明していません。この金網を極に折り曲げたり、極に接触させたりもします。
【００２９】
本発明の核心は、半導体のそれらに、固体の粒状のヨウ素を用いてや、ヨードチンキで溶かされたヨウ素も用いて、Ｐ型、Ｎ型の半導体による発電のように自由電子を活発に動かし、さらに、酸化チタン（図１の２）と酸化亜鉛（図１の４）の間に塩（図１の３）の層を介させていることやこの金網（図１の６）をもちいていることが、高出力にしています。これは、本発明者だけが、発明したことです。他のどこにもそのような発明は存在しません。これが、本特許の発明で、この他にも多機能な作用、効果、派生しました発明があります。
酸化チタンと酸化亜鉛の間に塩を介させないで酸化チタンと酸化亜鉛を２層にすると、出力は落ち、良く発電しません。この塩を青い海という塩化ナトリウム以外の他の成分を多く含むもの、これを高出力には必要と見出したことも、本発明です。電池の面積を半分づつ２度も小さくしているのに、同じ電流１２０ｍＡ，電圧約１ｖほど（この時の電池の平面の面積（図２）は、１０円切手ほどの面積、薄さ３ｍｍ）を流せるのは、この塩の成分とヨウ素、炭とホウ素の微量に差をつけ、用いることなど色々な工夫し、特にヨウ素は固体のまま３層内にいれるようになった、そのようなことで、実現させたものです。酸化チタンや塩や酸化亜鉛を多く用いるようになったというような量的増加と高出力が正比例するそんな考えで、実現させえたものではありません。でも、電池の平面の面積は２分の１、さらに２分の１にと最初の平面の面積から、４分の１小さくなっています。
【００３０】
ですから、さらに、最良のそれらの配分、最良のそれらの塩の成分とヨウ素、炭とホウ素の量の差を工夫するなら、他の添加物も用いるのなら、もっと小さく電池をしても、同じ出力を出すはずです。リンの添加も高出力を可能にするはずです。場合によっては、セパレーターも電池内で用いれば、良いでしょう。酸化チタンを銅板に層として配置して、酸化亜鉛はアルミ板に層と配置して、すぐ、両者を張り合わせず、完全に固体化するまで乾燥させてから、塩の層と張り合わせ、３層にするも効率が良いことも実施済みです。３層の中に、完全に乾燥し固体化した酸化チタンや酸化亜鉛を小さく粉に砕いたものを、完全に乾燥しきっていない、少しは、しめりっけのある酸化チタンや酸化亜鉛の各層にまぜるも良い実験結果を出すことことすでに実施しております。銅板、アルミ板の内側に黒鉛、手っ取り早く鉛筆で黒く塗りつぶすことも良いこと、実施済みです。
【００３１】
金属もステンレスでも色々使用可能で、色素増感太陽光発電の実験に本電池を利用する時には、銅板を導電性ガラスや、導電性プラスチックに変えたりして、太陽光が電池の内部に入るようにしています。
色素増感太陽光発電で本電池を用いる時には、酸化チタン層（図１の（ハ）の２）に別のアナターゼ型のチタンを添加し、色素も、酸化チタン層（図１の（ハ）の２）にしみこませて、色々工夫し、さらに発電が高効率になるよう実施します。色々な色素、チタンの配分で実施していて、そのづど、本発明の本電池が、色素増感太陽光発電に使用できること、確認ずみで、むしろ、この電池を、使って、色素増感太陽光発電の電池を実施しないと、従来の２０年も前の特許の原理のものから脱し得ない現状の研究の色素増感太陽光発電では、今後、さらなる開発の年数かけて期待しようが、今までの色素増感太陽光発電、それを使った電池では、実用化はありえない。本発明者は、本電池を使って、一気に色素増感太陽光発電の電池が改良すれば、高効率になること本発明を使った色素増感太陽光発電の実施でわかりました。
【００３２】
本発明での、本電池の実施でよく実感していることですが、ヨウ素の維持が、重要な課題で、ヨウ素は昇華性で失い易く、でも電極を導電性プラスチックに変えたり、導電性プラスチックで被うと、よくプラスチック内で留めおくことできるのです。ヨウ素は、物質を腐食させる作用もありますが、プラスチックを腐食されることはまったくなく、プラスチックと関連した使用はとても良いのです。両極に導電性プラスチックを用いた場合は、電池の厚みはさらに薄くなります。電池内で電圧を生じさせるヨウ素の昇華作用を防ぐ工夫は必要不可欠です。本電池は、プラスチックの電池でもとても良いのです。
色々な実施の最後は、本電池は、両極の端子が形成され、平板状の薄い厚みの電池の四方は、エポキシ系接着剤や粘着テープなどで封止する。
【００３３】
繰り返しますが、電池の体積イコール高出力ではないこと、２度の電池の大きさを半分にしても、電流、電圧の出力は変らなかった事実が証明しています。
多くのトランジスターが１個の小さなＩＣに取って代わったように。それは、半導体にそのような作用があるのでしょう。この電池がいかにして電流を流すのかは、電子は、下部のアルミ板から出て行くので、アルミ板がマイナス極になり、銅板がプラス極になります。
発電の仕組みは、Ｐ型、Ｎ型半導体の発電と同じはずです。なぜなら、他の金属や、摩擦や、熱、添加物により、大きく電気的変化を本電池は示し、まるで、半導体そのもののようだからです。現時点、まだ、電流や電圧をテスターをあてつづけると下がります。電池ですので、再生可能な太陽光発電までの完璧性を求めているわけではなく、単３ほどの出力を出せば、良しで、その後、電流０になっても構いません。火をあてるだけで、電流、電圧は、再生すること実証できたのですから。
【００３４】
又、以外やそんな外的力を与える限り、本発明の電池は発電しつづけるような、本当はもっと画期的優れた電池かもしれません。後日さらなる改良された実施、実験でそれは、明らかになり、この特許明細書に今、書ききれなかったようなすばらしい発明を本当にしていたことに気付くこともあり得ます。
なぜなら、（０００２）で記載いました―２０ｍＡの電流の上昇を見た所で（この時の電池の大きさは、縦４．５センチ、横３．５センチ、高さ３ｍｍ）電池のアルミ板にライターの火をあてると、５ｍＡに下がった電流が一気に２０ｍＡに上昇したのです。これと同じ平面の大きさの色素増感太陽光発電の電池では、こんな高出力は、他の研究者でも、公開の報告にもありません。もちろん公知にもありません。
色素増感太陽光発電は、再生するので、期待されているのですが、もちろん、本発明者も太陽光という自然にある力で再生するので、研究しているのですが、本電池も、火という外的力を加えれば、すでに再生しているのです。熱です。本電池は、陶芸用チタン、亜鉛をもちいるので、高温に焼かれことを前提にしていて、優れた耐熱性をもっているのです。もし、期待以上の長時間の本電池が耐熱に耐え、かつ、電気を発電しつづけたら、もうすでに、実用化できる、本発明だからです。
【００３５】
これから、耐熱性、持続性、耐久性を実験していくのですが、まだ、断言するにいたっていなくて、後日、この出願の後、この電池、再生できる優れた安価な電池だと世に知らしめるかもしれないからです。
熱ででしたら、本電池は、再生します。その他のいろいろな特性も本電池には見られ、それで、他の用途にも使える可能性があり、多機能なことができる電池にです。
それに伴い、実施例も違ったものになっているはずです。又、酸化チタンと酸化亜鉛の配置を逆にすることもよく実施します。銅板に酸化亜鉛の層を作り、アルミ板に酸化チタンの層を作ることもあります。
トランジスターでも、Ｎ型をＰ型で挟んだり、逆にＰ型をＮ型で挟むなど多種の形があるようにです。電池内の構造もいろいろに変化させて実施しえるのです。色素増感太陽光発電にもちいるなど、多機能な用途に実施している為、それにつれ、色々変ることも変ることが予想されるからです。
本発明者の発想は、電子部品のひとつのように本電池を考えていて、ある会社の積層のコンデンサーなど、優れた商品があり、本発明者の目標高く、それて、いろりろ変えうると言うのです。
でも、（００２５）の記載の部品Ａは、多くの実験、実施から今、ベストのものです。半導体が手軽にＰ型、Ｎ型になりえるのは、この部品Ａの存在に負うこと多い。
【００３６】
今だ、試行錯誤の状態で、とてもこれが、最良の実施例といえるものを見出したわけではないのです。でも１０センチ各の３ｍｍ程度の薄い平板状の電池で、単３乾電池と同じようなにその電池内で、さらに２センチから２．５センチ各の小さな電池を８個を直列に&#32363;げれば、電流は１０００ｍＡ，６Ｖから８Ｖの電圧を示す積層電池（図３）が完成します。商品化の為もあり、今、特許申請します。本発明の根本的な部分は、今後も変らないものだからです。本発明の発電方法の原理は、もう明確です。確信しています。
実施例の根幹は、変化するものではありません。確立されているからです。
【００３７】
これは、上下に８個重ねて、直列に繋いだ積層電池にすれば、電池の外観を絶縁チューブや金属ジャケットで被うなど一般的な乾電池の完成品の形にしても、高電圧の角型乾電池とほぼ同じような体積です。
物質の名につき、レモン汁と記載していても、なにもレモン汁以外は使用はダメではなく、クエン酸でも良いのです。炭は備長炭、黒鉛は鉛筆に限られるわけではなく、両極に炭素塗料を塗布するでもよいのです。集電板を別に作ることも可能です。
【００３８】
本発明者は、現実には、長年、電気製品を作る仕事をしていて、酸化チタンや酸化亜鉛の層を作るにしましても、工場では、こんな個人が家庭で作るような製造方法をしないこと、又、商品化される時には、多くの化学薬品が使用されること承知しています。先行技術文献に記載いたしました、４つの乾電池に関します特許査定されたそれらの明細書を読みます時、専門的化学薬品名を普通に使用した製造現場の製造方法だと理解しています。だから、この電池をつくるという物を生産する方法の発明もありますこと、現実の商品化では必ず、その発明も必要とされるものです。効率よく早く大量に正確に不良品を極力なくして生産させることが、価格競争にも勝ち抜けるからです。
【実施例３】
【００３９】
本電池の工場での製造現場での製造方法です。
大量生産方式です。大きな面積の導電性あるプラス極、マイナス極の極面に、スクリーン印刷法、ス
ピンコート法や、塗装するようにスプレーで酸化チタン、塩、酸化亜鉛の３層を重ねて、一気に、形成します。各層に乾燥が必要な場合は、１日ほど、各層を乾燥させて、３層を形成していきます。金網を使用するときも、この時に、挟み込みます。たくさんのセパレーターが大きなひとつになったも作成しておきます。
各素子を区切るセパレーターを、各素子の四方のふちだけにショートしないよう施し、プラスチックなどのセパレーターに接着剤など用意されていて、各素子の四方のふちの接着も同時にします。
そのセパレーターに両極の端子を取り付けるようにしても良い。大きな極面に応じた大きなセパレーターです。
その広い極面を、各素子ごとに切断します。その切断の時、又は、その後、各素子の四方を熱圧着や、圧着し、封止します。そして、各素子を分割します。各素子の側面に電極を半田付けしたり、その半田の上に、メッキをほどこしたりします。
【産業上の利用可能性】
【００４０】
日本は、本年３月１１日の震災で、原発が事故を起こし、節電が求められています。
本発明は、電池で単３乾電池のような実用化できる電流、電圧を手軽に作りえることを実証しましたので、本発明で、解明されました簡易なＰ型、Ｎ型の半導体にような発電は、産業上多いに貢献いたします。
【符号の説明】
【００４１】
図１  （イ）１  金属（銅板）プラス極
２  酸化チタンの層
３  塩の層
４  酸化亜鉛の層
５金属（アルミ板）マイナス極
（ロ）１  金属（銅板）プラス極
２  酸化チタンの層
３  塩の層
６  金網
４  酸化亜鉛の層
５金属（アルミ板）マイナス極
（ハ）７  導電性ガラス  プラス極
２  酸化チタンの層
３  塩の層
４  酸化亜鉛の層
５金属（アルミ板）
１１  約幅３ｍｍの薄い平板状の電池
図２    １  金属（銅板）プラス極
６  金網
５  金属（アルミ板）マイナス極
１２  約幅３ｍｍの薄い平板状の電池
図３    ８  電球
９  電池上部
１０  電池下部
１３  ８個の積層電池
【図１】
2013118144.tif 000003
【図２】
2013118144.tif 000004
【図３】
2013118144.tif 000005
【手続補正書】
【提出日】平成24年1月24日(2012.1.24)
【手続補正１】
【補正対象書類名】明細書
【補正対象項目名】全文
【補正方法】変更
【補正の内容】
【発明の詳細な説明】
【技術分野】
【０００１】
本発明は、電池及びその製造方法に関するものであり、手軽に手に入る半導体を用いて、ヨウ素を使
って、Ｐ型、Ｎ型半導体のような発電する電池を簡易に制作するものである。
【背景技術】
【０００２】
乾電池は手軽で便利であるが、消耗品で交換がいる。シリコン系太陽光発電の電池は、実施するには、
高価である。安心して、安く、手軽に消耗しないような電池が、期待されている。又、再生できる電
池の実用化が多くの人々から今必要とされています。
【先行技術文献】
【特許文献】
【０００３】
特許第４７６７９７８号  発明の名称（アルカリ乾電池）
特許第４７３９７０７号  発明の名称（セパレータおよびアルカリ乾電池）
特許第４７２１８１３号  発明の名称（アルカリ乾電池の製造方法）
特許第３９１３０１３号  発明の名称（積層形マンガン乾電池）
【非特許文献】
【０００４】
特開  ２００９−８１０４６  発明の名称（三極ニ層型光二次電池）
特開２０１１−４０６５９  発明の名称（電子素子及びその製造方法）
【発明の概要】
【発明が解決しようとする課題】
【０００５】
乾電池はマンガン乾電池、アルカリ乾電池、オキシライド乾電池、さらにエポルタ乾電池という商品
名の乾電池もありますが、性能アップしたとはいえ、それらには寿命がある。ニッケル水素電池とい
う充電できる電池もありますが、単３、単４として、用いられる時、充電の手間がいる。リチウムイ
オン電池もパソコンなどで使用されていますが、消耗品である。
再生可能のシリコン系の太陽光発電の電池は、現在安価で庭先のソーラーライトとして、市販されて
いますが、ある程度の高出力になると、真空という製造工程や高価な原材料を用いているため、高価
にならざる得ない。色素増感太陽光発電も研究されていますが、出力が出ない為、まだまだ実用化に
はいたらない。酸化鉄を使用した太陽光発電もありますが、同じく出力がでない為、実用化にはいた
っていません。
現時点で一般家庭でも普及しつつある２０年近くも再生するシリコン系太陽光発電の電池が、真空状態での製造で高価ですが、そのような発電が、乾電池のように、安価な材料で、簡易な方法で、安価の値段で市販される手軽な電池として作り出せないものか。
本発明は、この課題に解決策を見出しました。
【０００６】
課題を解決した理由の説明の前に、特開  ２００９−８１０４６の発明の名称（三極ニ層型光二次
電池）は、夜間も発電するとして蓄電もする色素増感太陽光発電として、３極を用いるけれど、そこ
で用いられている金属メッシュの極がなくとも、本発明では、今までどうりの２極で光なくとも発電
し、さらに簡単構造、安易な作りで、実用化できる高出力をすでに、実証した。
又、特開２０１１−４０６５９の発明の名称（電子素子及びその製造方法）も公開の特許明細書の中
で、解決手段として、明細書どうり記載しますと、―第１の半導体層と第２の半導体層とを接合させ
て形成したＰＮ接合を備えた電子素子及びその製造方法において、第１の半導体層を希土類鉄酸化物
で形成した有機半導体層とする。―とありますが、現時点、実用化できるほどの高出力を出していな
いし、その製造工程が実施難解です。おそらく、実施難解な発明では、いくら、研究を続けても、高
出力は出ない。
本発明は、簡易な方法により、発電も出来る多機能の電池を実現した。これは、今までになかった新
しい発想から生み出されたもので、特開  ２００９−８１０４６の発明の名称（三極ニ層型光二次電
池）や特開２０１１−４０６５９の発明の名称（電子素子及びその製造方法）を真似るや、それらの
概念からは、到底考えるものではない。
【課題を解決するための手段】
【０００７】
前記の課題の解決策は、それは、Ｐ型半導体、Ｎ型半導体を用いたシリコン系太陽発電のような発電
をもっと手軽に簡単にして、乾電池の中に作り出すことでした。それは、それを、高価なシリコンで
はなく、乾電池で使用されているような安い材料を使い、製造工程で真空状態を必要とせず難しくな
い製造方法を用いて、安価な電池として市販されることです。
電池の中味を安価な半導体というものにすることで、今までの乾電池を画期的なものに変えられると
考えた。
【０００８】
そう本発明者が考えた訳を、まず記載したい。
本発明者は、１９８６年頃、今から２５年前ほどに、電気製品を作る会社で、ファクシミリのプリン
ト基板の実装を人の手でする仕事をしていて、セラミックスコンデンサーをプリント基板上の部品の
一つとして、実際の我が手に持つことよくありました。
それから時を経て、数年前から、色素増感太陽光発電を研究することになり、そこで、使用するチタ
ンを多くの研究者が薦める発電を多く発生させるといわれているアナターゼ型の高価なチタンを用い
ること考えなかった。陶芸用として使用されている安価な陶芸用酸化チタンや安価な陶芸用酸化亜鉛
を色素増感太陽光発電で使用することを思いつき、それを実験に用いたのです。実際の部品としての
セラミックスコンデンサーは、磁器のような作りで、本発明者はそのことを前記の過去の仕事から知
っていて陶芸用のチタンは、電気的に使用出来ると判断した。又、陶芸用チタン、亜鉛故に、これら
のチタン、亜鉛は、焼かれることを前提としていて、高温に耐えうる耐熱性を持ち、かつ、セラミッ
クスコンデンサーは、（電気を溜めるような役目で用いられていると思うが）プリント基板上で半永久
的に使用されているので、電池の中の部品にしても、同じような使用の仕方の時は、消耗しないこと
に着目したのです。それは、つなわちそれらを半導体のように用いることでした。マンガン乾電池や
アルカリ乾電池のようには、亜鉛を用いないことです。そのような亜鉛の用い方は、放電することで、
亜鉛を消耗させ、公知の廃棄の道をたどるからです。チタンも同じです。商品名エポルタ乾電池も正
極に二酸化マンガン、黒鉛、オキシ水酸化チタン、負極に亜鉛を使っていますが、はやり、それらも、
消費され破棄される用い方です。
【０００９】
本発明者の前記のプリント基板の人の手による実装の仕事で、多数のトランジスターが一個の小さな
ＩＣに出来、多数のＩＣが一個の小さなＬＳＩに出来ることも、本発明者は、知っていて、電池とし
て高出力にしても、それらの半導体のようにチタン、亜鉛を用いると、電池の外観は、大きくならな
い、そう予想し、実験すると、電池を２分の１づつ、半分の大きさに２度小さくしても、おなじ電流
を流せること実証しました。それは、電池の材料を変えたり、電池の材料の量を多くしたりすのでは
なく、微量の添加物の使用量を調整することで、可能でした。さらに電池を高出力にしたので、正比
例するかのようにそれに応じて電池の外観が大きくなるそんな概念ではありません。
ここまで、記載しました時点で、本発明者が特開  ２００９−８１０４６の発明の名称（三極ニ層型
光二次電池）や特開２０１１−４０６５９の発明の名称（電子素子及びその製造方法）や先行技術文
献として記載の特許されている乾電池の４つの公開された特許情報とは、無関係であり、なにかをそ
れらからヒントを得たのではないこと、理解してもらえると思います。シリコン系太陽光発電とも別
の概念の本発明です。本発明は、本発明者が経験したプリント基板の人の手による実装から、本発明
の本電池を電子部品のようにとらえていることにあるのです。だからこそ、本発明は、ＩＣのように
無限大に発展し、実施される可能性があります。本電池は、半導体が温度、熱、光、磁場、摩擦、添
加物や添加物の量、電流、電圧などの影響で、電気的に変化する
性質をもつように、本発明は、同じ性質をもち、それが、温度である熱という外部の力で、発電も出
来る電池の実施を可能にしました。本電池にライターなどの火で熱を加えると、それで発電します。
太陽光という光でも発電します。これは、色素増感太陽光発電に応用できます。色素増感太陽光発電
は、同じ酸化チタンを光触媒として用いているからです。本発明者が色素増感太陽光発電で光触媒に
陶芸用酸化チタンを用いることを思いついたことから、始まっています。
ですから、発電もでき、多機能な使用方法がある本発明の電池やその製造方法は、今まで存在しなか
った画期的な電池、及びその製造方法です。
【００１０】
本発明の電池がどのような構造で実施されているか、記載する前に、実験で得た電流と電圧のデータ
を示します。
本発明の電池は、縦４．５センチ、横６．５センチ、プラス極とマイナス極の幅（高さにあたる）２
ｍｍか３ｍｍの四角形の薄い板状にした場合、テスターで電流は１２０ｍＡから１４０ｍＡを示し、
電圧は約１Ｖを示し、その電池を半分の大きさに小さくして、縦４．５センチ、横３．５センチで同
じくプラス極とマイナス極の幅（高さにあたる）２ｍｍか３ｍｍの四角形の薄い板状で、テスターで
電流は同じく１２０ｍＡ，電圧は少し下がる程度です。さらにその電池を半分の大きさに小さくして、
２．５センチ、横２．５センチの同じプラス極とマイナス極の幅（高さにあたる）２ｍｍか３ｍｍの
四角形の薄い板状の電池にしても、これは１０円玉とほぼ同じ大きさで、面積は切手では１０円切手
ほどの大きさですが、同じ１２０ｍＡの電流を示します。電圧は、さらにすこし下がりますが。
これは、この小さな電池を８個直列に繋げると（約１０円切手を縦、横４個づつ並べた大きさ）縦、横各１０センチで１２０ｍＡ×８個＝９６０ｍＡの電流を出せ、電圧は１Ｖ×８個で６Ｖから８Ｖです。単３乾電池で１０００ｍＡ，１．５Ｖですから、単３乾電池と同じ電力になります。つなわち縦、横各１０センチほどの２ｍｍの薄い板状の電池で、単３乾電池ほどの十分実用化できる力を持ちます。電池を半分づつ２度小さくしても１２０ｍＡの電流を示すのは、使用の材料を変えたからではなく、添加物などのその他の比率を工夫しているからです。トランジスターにもなる半導体は、添加物により電気的変化をすることを利用し、実験で、添加物の量を調整し、色々と実施した結果です。この実験でこの小さな電池を１時間テスターにつないだままにして、１２０ｍＡ，約１Ｖから電流、電圧の下がる変化を観察し、１時間後電流が３０ｍＡほど下がるのを確認し、この実験をその日は終えました。
【００１１】
この実験データーは、最良のものではなく、もうこれで実用化できる出力が出せるとこの時に判明した時点で、この実験はその日は、止めました。本来、乾電池のように使い切ったら、破棄するのが、電池の役目だからです。又、この電池が、半導体は温度で影響を受け温度が上昇すると電気伝導性がそれにつれ増加するという公知の事実から、熱などで本当に発電できるようになるのかの後日に実験も予定していたからです。
ですから、さらなる改良でもっと、電流、電圧は、効率よく出来る余地は十分あります。
繰り返しますが、この実験データーは最良のものではなく、さらなる電流、電圧の数値の向上は十分可能です。本発明者が、私は、発明をした！とはっきりと始めて実感した時の実験データーで、実用化にむけての登り始めた階段の第一歩にすぎないのです。
また、後に記載しますが、簡易な方法で半導体にＰ型、Ｎ型の作用をもたせるのに成功したのには、ヨウ素の使用があり、ヨウ素の存在が課題の解決策に必要不可欠で、昇華性のあるヨウ素をいかにして、気化で喪失しないように保持するかが重要事項です。
【発明の効果】
【００１２】
本発明により、従来、製造工程が難しいとされていたシリコン系の太陽光発電で使われているＰ型、Ｎ型の半導体による発電が安価で、簡易な方法で電池内で、実施できるようになりました。再生可能の太陽光発電の電池などでない限り、電池は、消耗するものです。でも、この電池は、再生可能の部分を有しています。光、熱などで、発電することです。半導体の特性を、本発明の電池は有しているからです。ですから、機器の使用で機器は発熱するものですが、その機器の発熱をこの本発明の本電池で発電に利用し、さらに、この電池を改良すれば、その機器の電源となりえ、循環型のエネルギーの社会が構築されるでしょう。
【図面の簡単な説明】
【００１３】
【図１】実施例２の断面図  （イ）電池内の３層を示す。（ロ）電池内の３層に金網あり                        （ハ）電池のプラス極を導電性ガラスにして、太陽光発電の電池に使用
【図２】本発明の電池の平面図  縦４．５センチ  横３．５センチ  高さ３ｍｍほど
【図３】本発明の８個の積層電池の断面図  電池の上部が下部に下がって極と接触し電気が発生
【発明を実施するための最良の形態】
【００１４】
本発明の電池の構造をこれから、実施例１として、現実に実験で実施されたことを記載します。
実施例１として、本電池の材料や仕組みは、半導体を用いて、添加物を添加し、その半導体にヨウ素を加え使用することで、それらの使用される半導体にＰ型半導体、Ｎ型半導体のような発電作用を簡易に容易に実現させた電池のその実施例です。この実施例１の電池の構造は、例えばプラス極、マイナス極となる２つの物（金属や導電性ガラス、導電性プラスチックなど）の板状の間で、板状の上に半導体にヨウ素と添加物を加えてプラス極、マイナス極の上に、あるいは、電池内の別の所で層のようにその半導体を配置し、その用いた半導体が難しい製造工程なくともＰ型、Ｎ型の半導体のような発電を手軽にしていた発見があるのです。色々なあらゆるそれらの半導体、色々な添加物を用いた、又、違った電池内の構造にしました場合でも、多くの条件下で、本実験では、生じる電流、電圧の差はあっても、発電をすることを確認できたのです。
【００１５】
半導体のシリコンにホウ素を添加物として微量に加えることで、Ｐ型半導体に出来ることは、公知のことです。
又、シリコンにリンを添加することでＮ型半導体にすることも公知です。でも、本発明では、ホウ素やリンの添加物以外の添加物でも添加することで半導体のように発電できました。又、手軽な半導体の一例として、陶芸用酸化チタンや陶芸用酸化亜鉛を挙げましたが、それ以外の半導体の使用でも、Ｐ型、Ｎ型の半導体による発電のような発電をするのです。その半導体も純度は、あまり問題ではないのです。さらに用いる半導体や添加物は、物名を限定や特定できるような限られたものではなかったのです。半導体や添加物の使用の比率もアバウトで、十分発電出来るもので、アバウトな曖昧な比率の半導体や添加物の使用で、アバウトな電池の構造でも、そのつど、実施や実験で発電を確認するのです。したがって、本発明は、半導体は、実施例２で、１例として陶芸用酸化チタンや陶芸用酸化亜鉛を記載していますが、それらに限定していません。添加物もホウ素を１例として記載しますが、これも１例に過ぎず、添加物もホウ素でなければ、Ｐ型半導体に出来ない訳ではないのです。さらに電池の構造も限定されるものではないのです。本発明では、多くの実施がなされ、実施例は、無数に存在します。
【００１６】
ただ、いつの実施でも、実験でも、ヨウ素を用いていて、ヨウ素が電子を動きやすくしたり、電圧を半導体に与えている、生じさせている、ことでした。ヨウ素の使用で半導体の純度も重要ではなくなり、色々な半導体が簡易な方法で、つなわち、ヨウ素を用いることで、多くの条件下で、多くの製造方法で、Ｐ型、Ｎ型の半導体のような特性を発揮させることです。もちろん、炭素やホウ素の添加物の添加の量により、Ｐ型、Ｎ型の半導体の作用に影響をすることや発電力が大きく左右されることも、実験結果から確認しています。添加物を多く入れすぎると、発電力が低下することも観察しています。添加物の量により左右されるこの実験結果は逆に本素電池が半導体の特性を表しているともいえます。でも、いかなる場合でも、本発明では、ヨウ素を用いると、半導体の純度が重要ではなくなり、半導体の製造工程で必要とされる、不純物など他のもの一切混入させない為のクリーンルームの使用や、真空の製造工程という難しい条件下のみ製造は、本発明の実施においては、不要になったのです。それは事実です。
その為、請求項１では、半導体は、半導体とし、添加物は、添加物とし、具体的物質名はヨウ素だけを明記しています。
実施例１で、半導体、添加物のあらゆるそれらの類のものが、色々な電池の構造で現実に実施され、それなりの発電を確認しているからです。ヨウ素という物質名以外の個別の物質名は限定せず、材料や添加物の比率も限定せず、その電池の構造も限定していません。
請求項１では、このことを請求しています。多くの実施例が可能だからです。
【００１７】
下記のところで、実施例２で、一つの実施例として、具体的な物質名やある程度の使用される材料の比率や一つの特定された電池の構造を示しますが、それは、電池を半分に小さくしても前記の１２０ｍＡの電流を始めて確認した状態の電池です。これで、わたくしの電池は実用化できると確信した電池の状態を表しているだけのものです。まだまだ、本電池は、今後改良されるものです。実験や実施のデーターは今後さらに数値が効率化されるものです。ですから、本発明は、それらの数値や、実施例２に限定や特定できるものではないのです。ですから、この段落でも今の所、本電池の構造について明記はしていません。本電池は広範囲な使用目的に応じられる為に、使用目的が、一つに定まり明確にできる時には、それにつれ、半導体、添加物、それらの比率や電池内の構造も最適なものが出せるでしょうが、そうでない限り、使用目的によりそれらが大きく変化するからです。逆に本発明では、実施例はこれですと一つを特定できないものです。本発明者により多くの実験がなされ、その実験結果や多く実施でそのような結果が出たのです。ヨウ素を使用する限り実施例１どうりのアバウトで発電します。
本発明は、電池の中味や材料に半導体にヨウ素を用いることで簡易にＰ型、Ｎ型半導体による発電のような発電を手軽に実施しえることに成功し、それを実証したことにあります。熱という温度の外的力でも発電でき、光でも発電でき、摩擦でも発電でき、それは、半導体のもつそれらの特性を生かしているからなのですが、多機能な電池としてその作用は色々な所で実用化出来る事を発明したのです。
【００１８】
その多機能性につき、説明をします。
トランジスターは公知のことでは、電気的オン、オフのスイッチの役目と電気的信号を増幅させる役目があります。
段落（００１０）で記載しました１２０ｍＡの電流を確認したその小さな電池の体積を半分づつさらに小さく変えた実験の時、初めは、電池の周囲の四方を粘着テープで張り合わせ鉄製のグリップで挟んで、テスターで計っていた。でも、どういう訳かその時、テスターは、０．０３ｍＡのようなごくわずかな電流しか流れていないことを示した。そして、鉄製のグリップをはずすと、一気に電流が多く流れたのです。まあ、鉄製のグリップに発生した電流が流れた為と考え、問題視しませんでした。しばらくして、この時は、マイナス極にアルミ板を使っていたのですが、そのアルミ板になにげなく、同じ別のアルミ板を接触させると、又、テスターの電流が切れたようにゼロになった。その別のアルミ板を電池のアルミ板から離すと、驚いたことに、又、一気に電流が多くながれたのです。電池にアルミ板を離したり、接触されるたびに、電流が切れたり、流れたりを繰り返し、スィッチのように電池がなっていることに、気付いたのです。まるで、トランジスターのような電気的スィッチの役目を示したのです。
【００１９】
又、ティシューペーパーで電池の同じそのマイナス極のアルミ板をふくたびに、電流が大きく流れるのです。それなら、この電池のアルミ板に摩擦を与え続ける限り、大きな電流が得られるのか。これにも驚いたのですが、まぁ、半導体の特性を示しているとその時は深くは考えなかったのです。本発明者は、色素増感太陽光発電でこの電池を用いられないかと実験していたので、再生できる電池は、喉から手がでるほど欲している物でした。だから、翌日、まさか、熱でもこの電池は再生するのかもしれないと思い、テスターを電池にあてつづけて電流が５ｍＡまで下がったことで、この電池のマイナス極のアルミ板にライターの火をあてると、一気に電流は２０ｍＡまで、上昇したのです。その火を電池から離すと、又、直ちに電流は下がり、火をあてると、はやり電流が上昇するを、はっきりとこの電池は繰り返すのです。
【００２０】
念の為、半導体の電池とは別のマンガン乾電池のような電池も試作していたので、これも同じように電池のマイナス極がアルミ板のもので、これにライターの火をあてても、またく、テスターに変化はなく、電流は流れませんでした。半導体を応用しようと作られたこの電池にしか、熱による電流の再生は見られなかったのです。小さな電流でしたが２０ｍＡの電流の上昇を見た所で（この時の電池の大きさは、縦４．５センチ、横３．５センチ、高さ３ｍｍ）電池のアルミ板に火をあてることは、止めました。この電池に使用されている半導体は、火をあてたマイナス極側に陶芸用酸化亜鉛、プラス側に陶芸用酸化チタンをこの時は使用していて、共に、陶芸用なので、高温に焼かれるように出来ていて、アルミ板もアルミの鍋をいつも台所で火にかけて使用されるもので、これらを用いた本電池は、耐熱であること知っていたからです。一定の温度をこの電池に与え続ける限り、一定の電流を再生しつづけるをもう実証したのです。
【００２１】
大きな想定ですが、ゴミ焼却場や火力発電所の熱を利用して、別の原理のこの発電をこの電池で実施し得るのです。アップル社の多機能端末のアイホーン４Ｓ（総称は、多機能端末）は、常に電源がオンの状態で使われるので、そのアイホーン４Ｓの内部で発熱があるのなら、その発熱で発電するこの電池も使用可能です。あるいは、ロボットの例えば、手の部分を動かす為のモーターには、磁場や摩擦が発生しているので、それをこの電池に利用して、この電池で再生された電力をさらにモーターの電力にする。循環型エネルギーの完成です。雪国の屋根に除雪機能の電熱線を一部に貼り、その電熱線で生じる発熱を、電熱線の下部に本電池を配置することで熱で発電させ、生じた発電は、電熱線の電源にする。家電製品やパソコン、車にも、それらの色々な作用から本電池は発電しえます。
このような用い方、実施の仕方も考えられるので、それにつれ、電池内の半導体の個別名や具体的な最適の数値や電池の構造は大きく変化することわかっているので、実施例１にあるように、請求項１のようにアバウトで、数例でも実施例を具体的に特定できるものではないのです。使用目的により、多数の実施例が、実施されるからです。
【００２２】
本発明の電池は、驚くように、半導体のもつ温度や熱、光、磁場や添加物、電流、電圧に影響を受け、電気的に変化する特性を、はっきりと表したので、発明の名称に発電可能の多機能電池及びその製造方法といたしました。そして、それは、トランジスターと同じ原理のＰ型半導体、Ｎ型半導体の発電によるものであること、判明したのです。本発明者も実験しているマンガン乾電池のような作りの電池では、このような特性はありません。
【実施例１】
【００２３】
実施例１として、本電池の材料や仕組みは、半導体を用いて、添加物を添加し、その半導体にヨウ素を加え使用することで、それらの使用される半導体にＰ型半導体、Ｎ型半導体のような発電作用を手軽に容易に実現させた電池の実施例です。
【実施例２】
【００２４】
電池を前回の実験より半分の大きさに小さくして、縦４．５センチ、横３．５センチ、プラス極とマイナス極の幅（高さにあたる）２ｍｍか３ｍｍの四角形の薄い板状の電池（図１，図２）にしても、テスターが電流は前回と同じく１２０ｍＡ，電圧は１Ｖより少し下がる程度を示した時の電池の状態の実施例を表しているにすぎないのである。
この時の電池の構造は（図１）平板状の電池の光りを受ける側を上部、表面として、１ｍｍほどの厚みの金属、１例として銅板（図１の１）を使用し、銅板の内側に、ヨウ素（和光純薬製）とでんぷん性の糊などと混じられた陶芸用酸化チタン（一般的に市販されているもの、）が１ｍｍにも満たない薄い層（図１の２）で存在し、すぐ、その下には、同じヨウ素とでんぷん性の糊などと混じられた塩の１ｍｍにも満たない薄い層（図１の３）が存在し、さらにその下の最下部には、電池の裏面になるのですが、１ｍｍほどの厚みのアルミ板（図１の５）が用いられ、そのアルミ板の上に同じヨウ素とでんぷん性の糊などと混じられた陶芸用酸化亜鉛（一般的に市販されているもの、））の１ｍｍにも満たない薄い層（図１の４）が存在する。構造的には、上部は金属、１例として銅板、下部は金属、１例としてアルミ板の間に、３層（図１）が作られている。この３層は、ヨウ素と糊などで混ざられた固体に近い層で上から酸化チタンの層、塩の層、酸化亜鉛の層である。上下の金属板が貼り合わさった間に固体に近い３層あるこの電池の厚みは３ｍｍ未満である。
この３層は、本発明者は、わかり易くするため、部品Ａ（図１の２，３，４、の層の中の混合物）となずけています半液体状のもので、酸化チタン、塩、酸化亜鉛を別々の容器に分けて、その容器の中で部品Ａと混ぜてそれで３層にしているのですが、その部品Ａとなずけられた内容物は、下記の通りです。
【００２５】
―部品Ａの内容物―これは、絶対量ではなく、このような数値の前後の実施可能な割り合いです。
ヨウ素（和光純薬製）  ３ｇから５ｇ
ヨードチンキ      ５ｇ
でんぷん性糊      １２ｇ
水（ヨウ化化合物、（和光純薬製）、少量を混ぜている）  １ｇ
レモン汁  （クエン酸でも可能）１ｇ
以上のものをよく混ぜたものを部品Ａとしています。ただし、この数値はアバウトです。いつでも、今後変えうるものです。
【００２６】
この部品Ａ（図１の２，３，４、の層の中の混合物）は、ヨウ素が昇華しやすい為、でんぷん性糊の内部にヨウ素を封じ込めようと本発明者が独自に考え付いた方法で、かつ、ヨウ化化合物とヨウ素で酸化還元できるようにしています。酸化還元のための最良のヨウ素とヨウ化化合物の比率は、まだ、よくわかっていないので応用すこと出来、その比率は、電池の持続性のため、今後の課題でもあります。ただし、部品Ａ（図１の２，３，４、の層の中の混合物）や、その量的相対関係は、多くの実験の結果から、生み出された、間違いのない数値です。
部品Ａと同体積の酸化チタン、同体積の塩（青い海という商品名）、同体積の酸化亜鉛を３つの別々の容器に入れ、その容器の中で混ぜ合わせて、３層（図１）に塗り重ねています。その３層を上は金属、１例として銅板（図１の１）、下は金属、１例としてアルミ板（図１の５）で上下をはさんだ構造の電池（図１）です。
添加物として、ホウ素が重要で、酸化亜鉛のほうに少し酸化チタンより多く微量のホウ素をいれています。酸化チタンのほうにもホウ素をいれますが、どちらに多くのホウ素を入れるほうが良いのか、まだ、はっきりとは、わかっていません。酸化チタンの方に多めにホウ素をいれることもあります。塩には、ホウ素はいれません。
このホウ素の入れる差、微量ですが、この差が、Ｐ型、Ｎ型の半導体を作ると考えて、故意にホウ素の添加量に差をつけています。電気を通し易くするため、備長炭を粉にしたものを酸化チタンの方に微量多めにいれ、塩と酸化亜鉛には同量の少しの備長炭の粉を入れます。
備長炭の粉を多く入れると、逆に発電しにくいようです。
【００２７】
部品Ａの中で固体の粒状のヨウ素はヨードチンキで溶かし、糊と混ぜるのですが、多くの粒状の固体の小粒の玉のようなヨウ素を玉のまま、３層に入れるほうが、発電効率が良いのです。固体のままのヨウ素は、濃いヨウ素の濃度で、このヨウ素が半導体である酸化チタン（図１の２）と酸化亜鉛（図１の４）に電圧を生じさせているからです。混ぜられたヨウ素の電圧を生じさせる力で、酸化チタンと酸化亜鉛が塩（図１の３）を介して、Ｐ型、Ｎ型の半導体のもつ特性を、はっきりと表します。
【００２８】
本発明では、さらに塩と酸化亜鉛との層の間に８０メッシュの金網（図１の（ロ）の６）１例としてステンレスをいれます。もっと粗い金属メッシュももちいたりしていて、逆に１００メッシュのさらに細かい金網で実験することもあります。８０メッシュは限定していません。ただ、金網（図１の（ロ）の６）を配置することで、電流の１２０ｍＡは出しています。この金網がなくとも、１２０ｍＡの電流は一瞬は出せるのですが、一瞬で下がるようなところがあります。金網とヨウ素が、触れ合って、ヨウ素がその金属から自由電子を出させているような所があり、その金網（図１の（ロ）の６）はただ、その層の間に配置するだけの時も、プラス極の銅板（図１の１）、マイナス極のアルミ板（図１の５）からみの虫グリップで配線しても、電力が出ない時もあり、その時は、片方は極から片方はその金網（図２の４）にみの虫グリップを配線したりしていて、電流を取り出しています。でも配線はほとんど、２箇所でしていて、プラス極、マイナス極、金網（いろいろな導電性素材を実施していて、金属、導電性ガラス、導電性プラスチックを使用し、銅板、アルミ板、ステンレスの金網は、理解し易くする為、１例をあげたにすぎない、実施例２もいつもこの特定で実施するわけではない、他の材質にしましても、あまり変化はありません）の三箇所を色々配線（図２）しましても、今だかって、特別に出力が向上した事実はありません。ほとんど、２ヵ所を配線している状態です。ただ、金網（図２の６）の左右の両端をみの虫グリップでつなぐことをしたりします。これは、金網にながれている電流を出来るだけ、外部に失わないよう、電池の左右からはみだしている金網の両端を配線して、生じた電流を金網内で循環させようとしているからです。でも、この配線は、まだ、明確な効力が確かめられず、その作用や、必要性ははっきりとは、判明していません。この金網を極に折り曲げたり、極に接触させたりもします。
【００２９】
本発明の核心は、半導体のそれらに、固体の粒状のヨウ素を用いてや、ヨードチンキで溶かされたヨウ素も用いて、Ｐ型、Ｎ型の半導体による発電のように自由電子を活発に動かし、さらに、酸化チタン（図１の２）と酸化亜鉛（図１の４）の間に塩（図１の３）の層を介させていることやこの金網（図１の６）をもちいていることが、高出力にしています。これは、本発明者だけが、発明したことです。他のどこにもそのような発明は存在しません。これが、本特許の発明で、この他にも多機能な作用、効果、派生しました発明があります。
酸化チタンと酸化亜鉛の間に塩を介させないで酸化チタンと酸化亜鉛を２層にすると、出力は落ち、良く発電しません。この塩を青い海という塩化ナトリウム以外の他の成分を多く含むもの、これを高出力には必要と見出したことも、本発明です。電池の面積を半分づつ２度も小さくしているのに、同じ電流１２０ｍＡ，電圧約１ｖほど（この時の電池の平面の面積（図２）は、１０円切手ほどの面積、薄さ３ｍｍ）を流せるのは、この塩の成分とヨウ素、炭とホウ素の微量に差をつけ、用いることなど色々な工夫し、特にヨウ素は固体のまま３層内にいれるようになった、そのようなことで、実現させたものです。酸化チタンや塩や酸化亜鉛を多く用いるようになったというような量的増加と高出力が正比例するそんな考えで、実現させえたものではありません。でも、電池の平面の面積は２分の１、さらに２分の１にと最初の平面の面積から、４分の１小さくなっています。
【００３０】
ですから、さらに、最良のそれらの配分、最良のそれらの塩の成分とヨウ素、炭とホウ素の量の差を工夫するなら、他の添加物も用いるのなら、もっと小さく電池をしても、同じ出力を出すはずです。リンの添加も高出力を可能にするはずです。場合によっては、セパレーターも電池内で用いれば、良いでしょう。酸化チタンを銅板に層として配置して、酸化亜鉛はアルミ板に層と配置して、すぐ、両者を張り合わせず、完全に固体化するまで乾燥させてから、塩の層と張り合わせ、３層にするも効率が良いことも実施済みです。３層の中に、完全に乾燥し固体化した酸化チタンや酸化亜鉛を小さく粉に砕いたものを、完全に乾燥しきっていない、少しは、しめりっけのある酸化チタンや酸化亜鉛の各層にまぜるも良い実験結果を出すことすでに実施しております。銅板、アルミ板の内側に黒鉛、手っ取り早く鉛筆で黒く塗りつぶすことも良いこと、実施済みです。
【００３１】
金属もステンレスでも色々使用可能で、色素増感太陽光発電の実験に本電池を利用する時には、銅板を導電性ガラスや、導電性プラスチックに変えたりして、太陽光が電池の内部に入るようにしています。
色素増感太陽光発電で本電池を用いる時には、酸化チタン層（図１の（ハ）の２）に別のアナターゼ型のチタンを添加し、色素も、酸化チタン層（図１の（ハ）の２）にしみこませて、色々工夫し、さらに発電が高効率になるよう実施します。色々な色素、チタンの配分で実施していて、そのづど、本発明の本電池が、色素増感太陽光発電に使用できること、確認ずみで、むしろ、この電池を、使って、色素増感太陽光発電の電池を実施しないと、従来の２０年も前の特許の原理のものから脱し得ない現状の研究の色素増感太陽光発電では、今後、さらなる開発の年数かけて期待しようが、今までの色素増感太陽光発電、それを使った電池では、実用化はありえない。本発明者は、本電池を使って、一気に色素増感太陽光発電の電池が改良すれば、高効率になること本発明を使った色素増感太陽光発電の実施でわかりました。
【００３２】
本発明での、本電池の実施でよく実感していることですが、ヨウ素の維持が、重要な課題で、ヨウ素は昇華性で失い易く、でも電極を導電性プラスチックに変えたり、導電性プラスチックで被うと、よくプラスチック内で留めおくことできるのです。ヨウ素は、物質を腐食させる作用もありますが、プラスチックを腐食されることはまったくなく、プラスチックと関連した使用はとても良いのです。両極に導電性プラスチックを用いた場合は、電池の厚みはさらに薄くなります。電池内で電圧を生じさせるヨウ素の昇華作用を防ぐ工夫は必要不可欠です。本電池は、プラスチックの電池でもとても良いのです。
色々な実施の最後は、本電池は、両極の端子が形成され、平板状の薄い厚みの電池の四方は、エポキシ系接着剤や粘着テープなどで封止する。
【００３３】
繰り返しますが、電池の体積イコール高出力ではないこと、２度の電池の大きさを半分にしても、電流、電圧の出力は変らなかった事実が証明しています。
多くのトランジスターが１個の小さなＩＣに取って代わったように。それは、半導体にそのような作用があるのでしょう。この電池がいかにして電流を流すのかは、電子は、下部のアルミ板から出て行くので、アルミ板がマイナス極になり、銅板がプラス極になります。
発電の仕組みは、Ｐ型、Ｎ型半導体の発電と同じはずです。なぜなら、他の金属や、摩擦や、熱、添加物により、大きく電気的変化を本電池は示し、まるで、半導体そのもののようだからです。現時点、まだ、電流や電圧をテスターをあてつづけると下がります。電池ですので、再生可能な太陽光発電までの完璧性を求めているわけではなく、単３ほどの出力を出せば、良しで、その後、電流０になっても構いません。火をあてるだけで、電流、電圧は、再生すること実証できたのですから。
【００３４】
又、以外やそんな外的力を与える限り、本発明の電池は発電しつづけるような、本当はもっと画期的優れた電池かもしれません。後日さらなる改良された実施、実験でそれは、明らかになり、この特許明細書に今、書ききれなかったようなすばらしい発明を本当にしていたことに気付くこともあり得ます。
なぜなら、（００１９）で記載いました―２０ｍＡの電流の上昇を見た所で（この時の電池の大きさは、縦４．５センチ、横３．５センチ、高さ３ｍｍ）電池のアルミ板にライターの火をあてると、５ｍＡに下がった電流が一気に２０ｍＡに上昇したのです。これと同じ平面の大きさの色素増感太陽光発電の電池では、こんな高出力は、他の研究者でも、公開の報告にもありません。もちろん公知にもありません。
色素増感太陽光発電は、再生するので、期待されているのですが、もちろん、本発明者も太陽光という自然にある力で再生するので、研究しているのですが、本電池も、火という外的力を加えれば、すでに再生しているのです。熱です。本電池は、陶芸用チタン、亜鉛をもちいるので、高温に焼かれことを前提にしていて、優れた耐熱性をもっているのです。もし、期待以上の長時間の本電池が耐熱に耐え、かつ、電気を発電しつづけたら、もうすでに、実用化できる、本発明だからです。
【００３５】
これから、耐熱性、持続性、耐久性を実験していくのですが、まだ、断言するにいたっていなくて、後日、この出願の後、この電池、再生できる優れた安価な電池だと世に知らしめるかもしれないからです。
熱ででしたら、本電池は、再生します。その他のいろいろな特性も本電池には見られ、それで、他の用途にも使える可能性があり、多機能なことができる電池にです。
それに伴い、実施例も違ったものになっているはずです。又、酸化チタンと酸化亜鉛の配置を逆にすることもよく実施します。銅板に酸化亜鉛の層を作り、アルミ板に酸化チタンの層を作ることもあります。
トランジスターでも、Ｎ型をＰ型で挟んだり、逆にＰ型をＮ型で挟むなど多種の形があるようにです。電池内の構造もいろいろに変化させて実施しえるのです。色素増感太陽光発電にもちいるなど、多機能な用途に実施している為、それにつれ、色々変ることも変ることが予想されるからです。
本発明者の発想は、電子部品のひとつのように本電池を考えていて、ある会社の積層のコンデンサーなど、優れた商品があり、本発明者の目標高く、それて、いろりろ変えうると言うのです。
でも、（００２５）の記載の部品Ａは、多くの実験、実施から今、ベストのものです。半導体が手軽にＰ型、Ｎ型になりえるのは、この部品Ａの存在に負うこと多い。
【００３６】
今だ、試行錯誤の状態で、とてもこれが、最良の実施例といえるものを見出したわけではないのです。でも１０センチ各の３ｍｍ程度の薄い平板状の電池で、単３乾電池と同じようなにその電池内で、さらに２センチから２．５センチ各の小さな電池を８個を直列につなげれば、電流は１０００ｍＡ，６Ｖから８Ｖの電圧を示す積層電池（図３）が完成します。商品化の為もあり、今、特許申請します。本発明の根本的な部分は、今後も変らないものだからです。本発明の発電方法の原理は、もう明確です。確信しています。
実施例の根幹は、変化するものではありません。確立されているからです。
【００３７】
これは、上下に８個重ねて、直列に繋いだ積層電池（図３）にすれば、電池の外観を絶縁チューブや金属ジャケットで被うなど一般的な乾電池の完成品の形にしても、高電圧の角型乾電池とほぼ同じような体積です。
物質の名につき、レモン汁と記載していても、なにもレモン汁以外は使用はダメではなく、クエン酸でも良いのです。炭は備長炭、黒鉛は鉛筆に限られるわけではなく、両極に炭素塗料を塗布するでもよいのです。集電板を別に作ることも可能です。
【００３８】
本発明者は、現実には、長年、電気製品を作る仕事をしていて、酸化チタンや酸化亜鉛の層を作るにしましても、工場では、こんな個人が家庭で作るような製造方法をしないこと、又、商品化される時には、多くの化学薬品が使用されること承知しています。先行技術文献に記載いたしました、４つの乾電池に関します特許査定されたそれらの明細書を読みます時、専門的化学薬品名を普通に使用した製造現場の製造方法だと理解しています。だから、この電池をつくるという物を生産する方法の発明もありますこと、現実の商品化では必ず、その発明も必要とされるものです。効率よく早く大量に正確に不良品を極力なくして生産させることが、価格競争にも勝ち抜けるからです。
【実施例３】
【００３９】
本電池の工場での製造現場での製造方法です。
大量生産方式です。大きな面積の導電性あるプラス極、マイナス極の極面に、スクリーン印刷法、ス
ピンコート法や、塗装するようにスプレーで酸化チタン、塩、酸化亜鉛の３層を重ねて、一気に、形成します。各層に乾燥が必要な場合は、１日ほど、各層を乾燥させて、３層を形成していきます。金網を使用するときも、この時に、挟み込みます。たくさんのセパレーターが大きなひとつになったも作成しておきます。
各素子を区切るセパレーターを、各素子の四方のふちだけにショートしないよう施し、プラスチックなどのセパレーターに接着剤など用意されていて、各素子の四方のふちの接着も同時にします。
そのセパレーターに両極の端子を取り付けるようにしても良い。大きな極面に応じた大きなセパレーターです。
その広い極面を、各素子ごとに切断します。その切断の時、又は、その後、各素子の四方を熱圧着や、圧着し、封止します。そして、各素子を分割します。各素子の側面に電極を半田付けしたり、その半田の上に、メッキをほどこしたりします。
【産業上の利用可能性】
【００４０】
日本は、本年３月１１日の震災で、原発が事故を起こし、節電が求められています。
本発明は、電池で単３乾電池のような実用化できる電流、電圧を手軽に作りえることを実証しましたので、本発明で、解明されました簡易なＰ型、Ｎ型の半導体にような発電は、産業上多いに貢献いたします。
【符号の説明】
【００４１】
図１  （イ）１  金属（銅板）プラス極
２  酸化チタンの層
３  塩の層
４  酸化亜鉛の層
５金属（アルミ板）マイナス極
（ロ）１  金属（銅板）プラス極
２  酸化チタンの層
３  塩の層
６  金網
４  酸化亜鉛の層
５金属（アルミ板）マイナス極
（ハ）７  導電性ガラス  プラス極
２  酸化チタンの層
３  塩の層
４  酸化亜鉛の層
５金属（アルミ板）
１１  約幅３ｍｍの薄い平板状の電池
図２    １  金属（銅板）プラス極
６  金網
５  金属（アルミ板）マイナス極
１２  約幅３ｍｍの薄い平板状の電池
図３    ８  電球
９  電池上部
１０  電池下部
１３  ８個の積層電池
【手続補正書】
【提出日】平成24年1月29日(2012.1.29)
【手続補正１】
【補正対象書類名】特許請求の範囲
【補正対象項目名】全文
【補正方法】変更
【補正の内容】
【特許請求の範囲】
【請求項１】
電池の材料や仕組みは、材料に半導体を用いて、添加物を加え、ヨウ素を使用することでそれらの半導体に、Ｐ型半導体、Ｎ型半導体のような発電作用を簡易に実施することを特徴とする電池。
【請求項２】
プラス極、マイナス極に金属、導電性ガラス、導電性プラスチックのいずれかが使用されていて、プラス極の電池の内側に酸化チタンの層があり、マイナス極の電池の内側に酸化亜鉛の層があり、この両方の間に塩の層があり、プラス極、マイナス極の間に、これらの３層が形成されていることを特徴とする電池。
【請求項３】
プラス極、マイナス極に金属、導電性ガラス、導電性プラスチックのいずれかが使用されていて、プラス極の電池の内側に酸化亜鉛の層があり、マイナス極の電池の内側に酸化チタンの層があり、この両方の間に塩の層があり、プラス極、マイナス極の間に、これらの３層が形成されていることを特徴とする電池。
【請求項４】
請求項２、３に記載のいずれかの電池内の３層の酸化チタン層、塩の層、酸化亜鉛の層の各層は、ヨウ素とヨードチンキとヨウ化化合物とでんぷん性の糊が配合されていることを特徴とする電池。
【請求項５】
請求項２、３、４に記載のいずれかの電池内の３層の中で、金網が配置、又は、配線されていることを特徴とする電池。
【請求項６】
請求項２、３、４に記載のいずれかの電池で酸化チタン層、酸化亜鉛の２層にホウ素が添加されている電池。
【請求項７】
請求項２、３、４、５、に記載のいずれかの電池で、酸化チタン層、塩の層、酸化亜鉛の層の各層に、黒鉛、炭、あるいは、そのいずれかが添加されている電池。
【請求項８】
多機能端末、ロボット、除雪のための電熱線、家電製品、パソコン、車において、それらの機器の動作による作用を利用して発電している請求項７に記載の電池。
【請求項９】
ゴミ焼却場や火力発電所の発熱を利用して発電する請求項７に記載の電池。
【請求項１０】
請求項１から７までのいずれかに記載の電池で、色素増感太陽光発電もしている電池。
【請求項１１】
請求項１から１０までのいずれかに記載の電池で、Ｐ型半導体、Ｎ型半導体のような発電を半導体とヨウ素と塩と、又は、金網も使って簡易に実施している電池の製造方法。
【請求項１２】
電池内に半導体とヨウ素と塩と金網を用いることで、温度、熱、光、摩擦、磁場、添加物、電流、電圧の作用で発電もする電池。
【請求項１３】
ヨウ素とヨウ化化合物とでんぷん性糊を用いて、酸化チタン、酸化亜鉛やその他の半導体にＰ型、Ｎ型の半導体のような作用を簡易に実現させる部品
【手続補正書】
【提出日】平成24年9月29日(2012.9.29)
【手続補正１】
【補正対象書類名】明細書
【補正対象項目名】０００３
【補正方法】変更
【補正の内容】
【０００３】
特許第４７６７９７８号
特許第４７３９７０７号  
特許第４７２１８１３号  
特許第３９１３０１３号  
【手続補正２】
【補正対象書類名】明細書
【補正対象項目名】０００４
【補正方法】変更
【補正の内容】
【０００４】
特開  ２００９−８１０４６  
特開２０１１−４０６５９  
【手続補正３】
【補正対象書類名】明細書
【補正対象項目名】０００６
【補正方法】変更
【補正の内容】
【０００６】
課題を解決した理由の説明の前に、ある公開特許公報では、夜間も発電するとして蓄電もする色素増感太陽光発電として、３極を用いるけれど、そこで用いられている金属メッシュの極がなくとも、本発明では、今までどおりの２極で光なくとも発電し、さらに簡単構造、安易な作りで、実用化できる高出力をすでに、実証した。
又、別のある公開特許公報では公開の特許明細書の中で、解決手段として、明細書どおり
記載しますと、―第１の半導体層と第２の半導体層とを接合させて形成したＰＮ接合を備
えた電子素子及びその製造方法において、第１の半導体層を希土類鉄酸化物で形成した有機半導体層とする。―とありますが、現時点、実用化できるほどの高出力を出していな
い。
本発明は、簡易な方法により、発電も出来る多機能の電池を実現した。これは、今までに
なかった新しい発想から生み出されたもので、前記の公開特許公報を真似るや、それらの
概念からは、到底考えるものではない。
【手続補正４】
【補正対象書類名】明細書
【補正対象項目名】０００９
【補正方法】変更
【補正の内容】
【０００９】
本発明者の前記のプリント基板の人の手による実装の仕事で、多数のトランジスターが一
個の小さなＩＣに出来、多数のＩＣが一個の小さなＬＳＩに出来ることも、本発明者は、
知っていて、電池として高出力にしても、それらの半導体のようにチタン、亜鉛を用いる
と、電池の外観は、大きくならない、そう予想し、実験すると、電池を２分の１づつ、半
分の大きさに２度小さくしても、おなじ電流を流せること実証しました。それは、電池の
材料を変えたり、電池の材料の量を多くしたりすのではなく、微量の添加物の使用量を調
整することで、可能でした。さらに電池を高出力にしたので、正比例するかのようにそれ
に応じて電池の外観が大きくなるそんな概念ではありません。
ここまで、記載しました時点で、本発明者が先行技術文献として記載の他の特許情報とは無関係であり、なにかをそれらからヒントを得たのではないこと、理解してもらえると思います。シリコン系太陽光発電とも別の概念の本発明です。本発明は、本発明者が経験したプリント基板の人の手による実装から、本発明の本電池を電子部品のようにとらえていることにあるのです。だからこそ、本発明は、ＩＣのように無限大に発展し、実施される可能性があります。本電池は、半導体が温度、熱、光、磁場、摩擦、添加物や添加物の量、電流、電圧などの影響で、電気的に変化する性質をもつように、本発明は、同じ性質をもち、それが、温度である熱という外部の力で、発電も出来る電池の実施を可能にしました。本電池にライターなどの火で熱を加えると、それで発電します。
太陽光という光でも発電します。これは、色素増感太陽光発電に応用できます。色素増感太陽光発電は、同じ酸化チタンを光触媒として用いているからです。本発明者が色素増感太陽光発電で光触媒に陶芸用酸化チタンを用いることを思いついたことから、始まっています。
ですから、発電もでき、多機能な使用方法がある本発明の電池やその製造方法は、今まで
存在しなかった画期的な電池、及びその製造方法です。